КОМПОЗИЦИЯ КАТАЛИЗАТОРА, ЕЕ ПОЛУЧЕНИЕ И ЕЕ ПРИМЕНЕНИЕ В СПОСОБЕ ДЕАЛКИЛИРОВАНИЯ ЭТИЛБЕНЗОЛА

1. Композиция катализатора, которая включает:
a) носитель, который содержит, по меньшей мере, 30 мас.% связующего материала, выбранного из диоксида кремния, диоксида циркония, диоксида титана; по меньшей мере, 20 мас.% цеолита, представляющего собой пентасил, имеющего объемное отношение диоксида кремния к оксиду алюминия в диапазоне от 20 до 150, и который находится в форме; и менее 10 мас.% других компонентов, причем все проценты приведены в расчете на весь носитель;
b) платину в количестве в диапазоне от 0,001 до 0,1 мас.% в расчете на весь катализатор; и
c) олово в количестве в диапазоне от 0,01 до 0,5 мас.% в расчете на весь катализатор.
2. Композиция катализатора по п.1, в которой носитель содержит диоксид кремния в диапазоне от 30 до 80 мас.% и цеолит в диапазоне от 20 до 70 мас.%.
3. Композиция катализатора по п.1 или 2, в которой носитель подвергнут деалюминирующей обработке гексафторсиликатом аммония.
4. Композиция катализатора по п.1, в которой цеолит - пентасил имеет конфигурацию MFI.
5. Композиция катализатора по п.4, в которой цеолит, имеющий конфигурацию MFI, представляет собой цеолит ZSM-5.
6. Композиция катализатора по п.5, в которой ZSM-5 имеет ОКА в диапазоне от 20 до 50 и присутствует в носителе в количестве в диапазоне от 20 до 50 мас.%.
7. Композиция катализатора по п.1, в которой диоксид кремния имеет средний размер частиц в диапазоне от 2 до 60 мкм.
8. Способ получения композиции катализатора по п.1, который включает смешивание, по меньшей мере, 30 мас.% связующего, выбранного из диоксида кремния, диоксида циркония и диоксида титана, по меньшей мере, 20 мас.% цеолита, представляющего собой пентасил, и меньше, чем 10 мас.% необязательного другого компонента, необязательное формование образовавшейся смеси и получение композиции, содержащей платину в диапазоне от 0,001 до 0,1 мас.% и олово в диапазоне от 0,01 до 0,5 мас.%.
9. Способ деалкилирования этилбензола, который включает контактирование в присутствии водорода сырья, содержащего этилбензол, с композицией катализатора по одному из пп.1-7 или полученной в способе по п.8.